(57)【特許請求の範囲】
【請求項１】
ｎ枚（ｎは３以上の整数）のセラミックス材料及びバインダを含むセラミックスシートと、（ｎ−１）枚の電極材料及びバインダを含む平板状の内部電極と、それぞれが前記セラミックスシートと前記内部電極とに挟まれて位置するｎ枚の平板状の接着層であってセラミックス材料及びバインダを含み且つ前記セラミックスシートと比べてバインダの濃度が大きい接着層と、が積層方向に積層された、後に焼成されるグリーン積層体であって、
前記積層方向における最上層及び最下層として前記セラミックスシートがそれぞれ位置し、
それぞれが１枚の前記セラミックスシートと１枚の前記接着層からなるｎ個の接合部が前記積層方向において離間して存在するとともに、（ｎ−１）枚の前記内部電極のそれぞれが隣り合う２つの前記接合部に挟まれて位置し、
（ｎ−１）枚の前記内部電極のうち１枚のみの特定の内部電極が２つの前記接着層に挟まれて位置する、グリーン積層体。
【請求項２】
請求項１に記載のグリーン積層体において、
前記特定内部電極より上側に位置する前記各接合部では、前記セラミックスシートが前記接着層の上側に位置し、
前記特定内部電極より下側に位置する前記各接合部では、前記セラミックスシートが前記接着層の下側に位置するように構成された、グリーン積層体。
【請求項３】
請求項１又は請求項２に記載のグリーン積層体において、
前記セラミックスシートは圧電材料からなる圧電シートである、グリーン積層体。
【請求項４】
ｎ枚（ｎは３以上の整数）のセラミックス材料及びバインダを含むセラミックスシートと、（ｎ−１）枚の電極材料及びバインダを含む平板状の内部電極と、それぞれが前記セラミックスシートと前記内部電極とに挟まれて位置するｎ枚の平板状の接着層であってセラミックス材料及びバインダを含み且つ前記セラミックスシートと比べてバインダの濃度が大きい接着層と、が積層方向に積層された、後に焼成されるグリーン積層体の製造する製造方法であって、
前記グリーン積層体の一部を構成する部分積層体を個別に準備し、
前記部分積層体同士を、貼り合わされる２つの部材のうち一方が前記接着層であり他方が前記内部電極又は前記セラミックスシートとなるように、順次貼りあわせていき、
前記部分積層体同士を貼り合わす際、前記貼り合わされる２つの部材のうち一方が前記接着層であり他方が前記接着層の上に積層された前記内部電極となる場合を１回含むことによって、
前記積層方向における最上層及び最下層として前記セラミックスシートがそれぞれ位置し、
それぞれが１枚の前記セラミックスシートと１枚の前記接着層からなるｎ個の接合部が前記積層方向において離間して存在するとともに、（ｎ−１）枚の前記内部電極のそれぞれが隣り合う２つの前記接合部に挟まれて位置し、
（ｎ−１）枚の前記内部電極のうち１枚のみの特定の内部電極が２つの前記接着層に挟まれて位置する、グリーン積層体を製造する製造方法。
【発明の詳細な説明】
【技術分野】
【０００１】
本発明は、複数枚の平板状のセラミックスシート（圧電シート）と、複数枚の平板状の内部電極と、それぞれがセラミックスシートと内部電極とに挟まれて位置する複数枚の平板状の接着層と、が積層方向に積層された、後に焼成されるグリーン積層体に関する。本明細書において、「グリーン」とは「焼成前」を意味する。
【背景技術】
【０００２】
この種のグリーン積層体を焼成して得られる積層焼成体（圧電デバイス）は、光学レンズの位置制御用素子（例えば、カメラ用オートフォーカスやズーム用の超音波モータ）や、磁気的情報等の読取り及び／又は書込み用素子の位置制御用素子（例えば、ハードディスクドライブの磁気ヘッド用のアクチュエータ）、或いは機械的振動を電気信号に変換するセンサ等として活発に開発されてきている（例えば、特許文献１〜２を参照）。
【０００３】
ところで、上記グリーン積層体の上下面には外部電極がそれぞれ設けられる場合が多い。図７は、この場合の一例を示す。以下、図７に示すように、１枚の圧電シートと１枚の接着層からなる接合体を「接合部」と呼ぶ。図８は、図７に示すグリーン積層体を焼成して得られる積層焼成体（圧電デバイス）の一例を示す。図７と図８の比較から理解できるように、焼成により、各「接合部」は一体化して１枚の圧電層となる。これは、以下の理由に基づく。
【０００４】
即ち、通常、接着層の形成に使用されるペーストとして、圧電シートの形成に使用されるペーストと成分比率が異なる同じ材料を含むペーストが使用される。これは、圧電シートと内部電極との接合度合を高めるためである。具体的には、圧電シート及び接着層のペーストは、共に圧電材料の粉末とバインダ等からなる一方で、バインダ等の濃度の比率が大きい。焼成によってバインダ等は揮発により除去される。従って、焼成後、圧電シート及び接着層は、同じ成分（圧電材料）からなる焼成体となり区別がなくなる。この結果、各「接合部」は１枚の圧電層となる。
【０００５】
図９は、図７に示すグリーン積層体を作製する際の積層の手順の一例を示す。この例では、
（工程Ａ）にて、ＰＥＴフィルムの上に、圧電シートと外部電極がこの順に積層された積層体が形成される。
（工程Ｂ）にて、（工程Ａ）で得られた積層体を上下反転したものが平板状の基材に載置され、ＰＥＴフォルムが除去される。
（工程Ｃ）にて、ＰＥＴフィルムの上に、圧電シートと内部電極と接着層がこの順に積層された積層体が形成される。（工程Ｃ）は３回実行される。即ち、（工程Ｃ）で得られる積層体は、３つ作製される。
（工程Ｄ）にて、（工程Ｂ）で得られた積層体の上に（工程Ｃ）で得られた積層体を上下反転したものが積層・圧着され、ＰＥＴフィルムが除去される。
（工程Ｅ）にて、（工程Ｄ）で得られた積層体の上に（工程Ｃ）で得られた積層体を上下反転したものが積層・圧着され、ＰＥＴフィルムが除去される。
（工程Ｆ）にて、（工程Ｅ）で得られた積層体の上に、（工程Ｃ）で得られた積層体を上下反転したものが積層・圧着され、ＰＥＴフィルムが除去される。
（工程Ｇ）にて、（工程Ｆ）で得られた積層体の上に外部電極が形成される。
以上、（工程Ａ）〜（工程Ｇ）を経て、図７に示したグリーン積層体が完成する。
【先行技術文献】
【特許文献】
【０００６】
【特許文献１】特開２００６−１００８０５号公報
【特許文献２】特開２００２−３５９１４８号公報
【発明の概要】
【０００７】
ところで、図９に示した手順では、（工程Ｂ）で得られた積層体（即ち、外部電極と圧電シートがこの順で積層された積層体）の上に、（工程Ｃ）で得られた積層体が複数回（３回）積層・圧着されていく。即ち、圧電シートＹ（図９を参照）は、（工程Ｃ）で得られた積層体が積層・圧着される毎に上方から圧着による荷重を受ける。従って、図９に示す例のように、圧電シートＹの下に位置する外部電極が平板状ではない形状（複数の短冊状、複数の島状）を有する場合、圧着荷重を繰り返し受けることによって圧電シートＹが変形し易い。加えて、外部電極が平板状ではない形状を有する場合、平板状の基材と圧電シートＹとの間に巻き込まれる気泡の存在によっても圧電シートＹの変形が発生し得る。
【０００８】
このように圧電シートＹが変形することは、積層作業を進行していく際の土台が変形することを意味する。従って、圧電シートＹが変形すると、グリーン積層体全体に変形や歪が発生し易い。グリーン積層体全体に変形や歪が発生することは、グリーン積層体を焼成して得られる圧電デバイスの作動不良等に繋がるので好ましくない。
【０００９】
また、図８から理解できるように、図７に示すグリーン積層体を焼成すると、最も上に位置する圧電層が他の（３つの）圧電層と比べて接着層に相当する分だけ薄くなる。これは、他の（３つの）圧電層が「接合部」（＝圧電シート＋接着層）の焼成によって得られたのに対し、最も上に位置する圧電層が圧電シートのみの焼成によって得られたことに基づく。
【００１０】
圧電デバイスにおいて、圧電層は、自身の両面（上下面）に位置する電極間に生じる電位差に応じて変形する機能を有するのみならず、前記電極間の絶縁性を確保する機能をも有する。従って、圧電デバイス内に含まれる複数の圧電層のうちで厚さが小さいものが１枚だけ存在すると、圧電層間の絶縁性のばらつきが発生し、安定した作動特性を確保する上で不利となる。
【００１１】
以上より、本発明の目的は、上述したグリーン積層体であって、複数のセラミックスシート（圧電シート）に変形が発生し難く、且つ、焼成後に得られる複数のセラミックス層（圧電層）の厚さが均一なものを提供することにある。
【００１２】
上記目的を達成するため、本発明に係るグリーン積層体の特徴は以下の点にある。
積層方向における最上層及び最下層としてセラミックスシート（圧電シート）がそれぞれ位置する。
ｎ個（ｎは３以上の整数）の「接合部」（＝セラミックスシートと接着層との接合体）が積層方向において離間して存在する。
（ｎ−１）枚の内部電極のそれぞれが隣り合う２つの「接合部」に挟まれて位置する。
（ｎ−１）枚の内部電極のうち１枚のみの特定の内部電極が２つの接着層に挟まれて位置する。
【００１３】
より具体的には、前記特定内部電極より上側に位置する各「接合部」では、セラミックスシートが接着層の上側に位置し、前記特定内部電極より下側に位置する各「接合部」では、セラミックスシートが接着層の下側に位置するように構成され得る。
【００１４】
上記構成を有するグリーン積層体では、全てのセラミックスシート（圧電シート）のそれぞれが対応する接着層と接合して「接合部」を構成している。従って、焼成後に得られる複数のセラミックス層（圧電層）の厚さが均一となり得る。この結果、セラミックス層（圧電層）間の絶縁性のばらつきが発生し難い。
【００１５】
加えて、上記構成を有するグリーン積層体を作製する際、図９に示した圧電シートＹのように、積層作業を進行していく際の土台としての役割を果たすセラミックスシート（圧電シート）が存在しない（詳細は後述する）。従って、複数のセラミックスシート（圧電シート）に変形が発生し難い。
【図面の簡単な説明】
【００１６】
【図１】本発明の第１実施形態に係るグリーン積層体の模式図である。
【図２】図１に示したグリーン積層体を焼成して得られる積層焼成体（圧電デバイス）の模式図である。
【図３】図１に示したグリーン積層体を作製する際の積層の手順の一例を示す。
【図４】本発明の第２実施形態に係るグリーン積層体の模式図である。
【図５】図４に示したグリーン積層体を焼成して得られる積層焼成体（圧電デバイス）の模式図である。
【図６】図４に示したグリーン積層体を作製する際の積層の手順の一例を示す。
【図７】従来のグリーン積層体の模式図である。
【図８】図７に示したグリーン積層体を焼成して得られる積層焼成体（圧電デバイス）の模式図である。
【図９】図７に示したグリーン積層体を作製する際の積層の手順の一例を示す。
【発明を実施するための形態】
【００１７】
以下、図面を参照しながら本発明によるグリーン積層体の各実施形態について説明する。上述のように、「グリーン」とは「焼成前」を意味する。
【００１８】
（第１実施形態）
図１は、本発明の第１実施形態に係るグリーン積層体の一例を示す。この例では、外部電極を除いて考えると、４枚の圧電材料からなる平板状の圧電シートと、３枚の平板状の内部電極と、４枚の平板状の接着層と、が積層方向（図１における上下方向）に積層された、直方体状のグリーン積層体が示されている。４枚の接着層のそれぞれは、圧電シートと内部電極とに挟まれて位置している。
【００１９】
図１に示すグリーン積層体のサイズは、例えば、縦５０〜２００ｍｍ、横５０〜２００ｍｍ、高さ０．０５〜１０.０ｍｍである。各圧電シートの厚さは１．０〜１００.０μｍであり、各接着層の厚さは０．５〜１０．０μｍであり、各内部電極の厚さは０．３〜１０．０μｍである。
【００２０】
図１に示すグリーン積層体では、外部電極を除いて考えると、積層方向における最上層及び最下層として圧電シートがそれぞれ位置している。１枚の圧電シートと１枚の接着層からなる接合体を「接合部」と呼ぶものとすると、４個の「接合部」が積層方向において離間して存在する。３枚の内部電極のそれぞれが、隣り合う２つの「接合部」に挟まれて位置している。３枚の内部電極のうち１枚のみの内部電極（以下、「特定内部電極Ｘ」と呼ぶ。）が２つの接着層に挟まれて位置している。
【００２１】
特定内部電極Ｘより上側に位置する各「接合部」では、圧電シートが接着層の上側に位置している。特定内部電極Ｘより下側に位置する各「接合部」では、圧電シートが接着層の下側に位置している。また、図１に示すグリーン積層体の上下面には、外部電極がそれぞれ設けられている。これらの外部電極は、平板状ではない形状（複数の短冊状、複数の島状）を有している。
【００２２】
圧電シートは、例えば、ドクターブレード法等の周知の手法の一つを利用して、圧電材料と有機バインダ等を含むペーストを成形することによって形成される。圧電材料としては、例えば、圧電セラミックス、電歪セラミックス、強誘電体セラミックス、或いは反強誘電体セラミックスが採用されることが好適である。具体的な材料としては、ジルコン酸鉛、チタン酸鉛、マグネシウムニオブ酸鉛、ニッケルニオブ酸鉛、亜鉛ニオブ酸鉛、マンガンニオブ酸鉛、アンチモンスズ酸鉛、マンガンタングステン酸鉛、コバルトニオブ酸鉛、チタン酸バリウム、チタン酸ナトリウムビスマス、ニオブ酸カリウムナトリウム、タンタル酸ストロンチウムビスマス等を単独であるいは混合物として含有するセラミックスが挙げられる。
【００２３】
接着層は、例えば、塗布等の周知の手法の一つを利用して、接着層用のペーストを成形することによって形成される。本例では、接着層用のペーストとして、圧電シート用のペーストと成分比率が異なる同じ材料を含むペーストが使用される。これは、圧電シートと内部電極との接合度合を高めるためである。具体的には、接着層用のペーストも、圧電シート用のペーストと同様に圧電材料と有機バインダ等を含む一方で、有機バインダ等の濃度のみが圧電シート用のペーストと異なる。
【００２４】
内部電極及び外部電極は、例えば、スクリーン印刷等の周知の手法の一つを利用して電極材料と有機バインダ等を含むペーストを成形することによってなされる。電極材料としては、室温で固体であり、導電性に優れた金属で構成されていることが好ましく、例えば、アルミニウム、チタン、クロム、鉄、コバルト、ニッケル、銅、亜鉛、ニオブ、モリブデン、ルテニウム、パラジウム、ロジウム、銀、スズ、タンタル、タングステン、イリジウム、白金、金、鉛等の金属単体、もしくはこれらの合金が採用され得る。
【００２５】
図２は、図１に示すグリーン積層体を焼成して得られる積層焼成体（圧電デバイス）の一例を示す。図１と図２の比較から理解できるように、焼成により、各「接合部」（図１を参照）は一体化して１枚の圧電層となる。これは、以下の理由に基づく。
【００２６】
即ち、上述のように、接着層用のペーストは、圧電シート用のペーストと同様に圧電材料と有機バインダ等を含む一方で、有機バインダ等の濃度のみが圧電シート用のペーストと異なる。ここで、焼成によってバインダ等は揮発により除去される。従って、焼成後、圧電シート及び接着層は、同じ成分（圧電材料）からなる焼成体となり区別がなくなる。この結果、各「接合部」は１枚の圧電層となる。
【００２７】
この圧電デバイスでは、各圧電層を挟む電極間に与える電位差を調整することによって圧電層（従って、圧電デバイス）の変形量が制御され得る。この原理を利用することによって、この圧電デバイスは、対象物の位置を制御するアクチュエータとして利用され得る。この対象物として、磁気ヘッド、光ヘッド等が挙げられる。また、この圧電デバイスでは、圧電層（従って、圧電デバイス）の変形量に応じて各圧電層を挟む電極間に発生する電位差が変化する。この原理を利用することによって、この圧電デバイスは、超音波センサ、加速度センサ、角速度センサ、衝撃センサ、質量センサ等の各種センサとしても利用され得る。
【００２８】
図３は、図１に示すグリーン積層体を作製する際の積層の手順の一例を示す。この例では、
（工程１）にて、ＰＥＴフィルムの上に、圧電シートと接着層がこの順に積層された積層体が形成される。（工程１）は２回実行される。即ち、（工程１）で得られる積層体は、２つ作製される。
（工程２）にて、ＰＥＴフィルムの上に、圧電シートと内部電極がこの順に積層された積層体が形成される。（工程２）は２回実行される。即ち、（工程２）で得られる積層体は、２つ作製される。
（工程３）にて、（工程１）で得られた積層体の上に（工程２）で得られた積層体を上下反転したものが積層・圧着され、ＰＥＴフィルムが除去される。（工程３）は２回実行される。即ち、（工程３）で得られる積層体は、２つ作製される。
（工程４）にて、（工程３）で得られた積層体の上に接着層と内部電極がこの順に積層・圧着される。
（工程５）にて、（工程３）で得られた積層体の上に接着層のみが積層・圧着される。
（工程６）にて、（工程４）で得られた積層体の上に（工程５）で得られた積層体を上下反転したものが積層・圧着され、ＰＥＴフィルムが除去される。この（工程６）にて、特定内部電極Ｘ（図１を参照）、即ち、２つの接着層に挟まれた内部電極が発生する。
（工程７）にて、（工程６）で得られた積層体の上に外部電極が形成される。
（工程８）にて、（工程７）で得られた積層体を上下反転したものが平板状の基材に載置され、ＰＥＴフォルムが除去される。
（工程９）にて、（工程８）で得られた積層体の上に外部電極が形成される。
以上、（工程１）〜（工程９）を経て、図１に示したグリーン積層体が完成する。
【００２９】
図３に示した積層の手順は、大略的には、以下のように説明され得る。即ち、それぞれがグリーン積層体の一部を構成する複数個の積層体（以下、「部分積層体」と呼ぶ）が個別に形成される。部分積層体同士が順次貼り合わされていく。貼り合せの際、貼り合わされる２つの部材のうち、一方は接着層であり、他方は接着層以外（即ち、内部電極又は圧電シート）である。特定内部電極Ｘは、前記貼り合わされる２つの部材のうち、一方が接着層であり、他方が「接着層の上に積層された内部電極」である場合に発生する。
【００３０】
（作用・効果）
上記第１実施形態に係るグリーン積層体では、全ての圧電シートのそれぞれが対応する接着層と接合して「接合部」を構成している（図１を参照）。従って、複数の「接合部」の厚さが均一である場合、焼成後に得られる複数の圧電層の厚さも均一となり得る。この結果、圧電層間の絶縁性のばらつきが発生し難い。従って、グリーン積層体を焼成して得られる圧電デバイスにおいて安定した作動特性を確保する上で有利となる。
【００３１】
加えて、第１実施形態に係るグリーン積層体を作製する際、図３に示すように、積層作業を進行していく際の土台としての役割を果たす圧電シート（即ち、図９に示した圧電シートＹのような圧電シート）が存在しない。従って、外部電極が平板状ではない形状を有する場合においても、複数の圧電シートに変形が発生し難い。従って、グリーン積層体全体に変形や歪が発生し易い。この結果、グリーン積層体を焼成して得られる圧電デバイスにおいて作動不良等が発生し難い。
【００３２】
（第２実施形態）
次に、図４を参照しながら、本発明の第２実施形態に係るグリーン積層体について説明する。上述した第１実施形態は、「ｎ枚の圧電シートと、（ｎ−１）枚の内部電極と、ｎ枚の接着層とが積層されたグリーン積層体（ｎは３以上の整数）」と表現したとき、ｎ＝４の場合のグリーン積層体に対応している。これに対し、この第２実施形態は、ｎ＝３の場合のグリーン積層体に対応する。第２実施形態は、積層される部材の枚数のみが上記第１実施形態と異なる。以下、主として、係る相違点について説明する。
【００３３】
図４に示すグリーン積層体では、外部電極を除いて考えると、積層方向における最上層及び最下層として圧電シートがそれぞれ位置している。３個の「接合部」が積層方向において離間して存在する。２枚の内部電極のそれぞれが、隣り合う２つの「接合部」に挟まれて位置している。２枚の内部電極のうち１枚のみが「特定内部電極Ｘ」（即ち、２つの接着層に挟まれた内部電極）となっている。
【００３４】
特定内部電極Ｘより上側に位置する各「接合部」では、圧電シートが接着層の上側に位置している。特定内部電極Ｘより下側に位置する各「接合部」では、圧電シートが接着層の下側に位置している。また、図４に示すグリーン積層体の上下面には、外部電極がそれぞれ設けられている。これらの外部電極は、平板状ではない形状（複数の短冊状、複数の島状）を有している。
【００３５】
図５は、図４に示すグリーン積層体を焼成して得られる積層焼成体（圧電デバイス）の一例を示す。図４と図５の比較から理解できるように、第２実施形態でも、上記第１実施形態と同様、各「接合部」（図４を参照）は、同じ理由によって、焼成により一体化して１枚の圧電層となる。
【００３６】
図６は、図４に示すグリーン積層体を作製する際の積層の手順の一例を示す。この例では、
上記と同じ（工程１）にて、ＰＥＴフィルムの上に、圧電シートと接着層がこの順に積層された積層体が形成される。
上記と同じ（工程２）にて、ＰＥＴフィルムの上に、圧電シートと内部電極がこの順に積層された積層体が形成される。
上記と同じ（工程３）にて、（工程１）で得られた積層体の上に（工程２）で得られた積層体を上下反転したものが積層・圧着され、ＰＥＴフィルムが除去される。
（工程１０）にて、（工程３）で得られた積層体の上に接着層のみが積層・圧着される。
（工程１１）にて、ＰＥＴフィルムの上に、圧電シートと接着層と内部電極がこの順に積層された積層体が形成される。
（工程１２）にて、（工程１０）で得られた積層体の上に（工程１１）で得られた積層体を上下反転したものが積層・圧着され、ＰＥＴフィルムが除去される。この（工程１２）にて、特定内部電極Ｘ（図４を参照）、即ち、２つの接着層に挟まれた内部電極が発生する。
（工程１３）にて、（工程１２）で得られた積層体の上に外部電極が形成される。
（工程１４）にて、（工程１３）で得られた積層体を上下反転したものが平板状の基材に載置され、ＰＥＴフォルムが除去される。
（工程１５）にて、（工程１４）で得られた積層体の上に外部電極が形成される。
以上、（工程１）〜（工程１４）を経て、図４に示したグリーン積層体が完成する。
【００３７】
図６に示した積層の手順も、図３に示した積層の手順と同様、大略的には、以下のように説明され得る。即ち、複数個の部分積層体が個別に形成される。部分積層体同士が順次貼り合わされていく。貼り合せの際、貼り合わされる２つの部材のうち、一方は接着層であり、他方は接着層以外（即ち、内部電極又は圧電シート）である。特定内部電極Ｘは、前記貼り合わされる２つの部材のうち、一方が接着層であり、他方が「接着層の上に積層された内部電極」である場合に発生する。この第２実施形態でも、上記第１実施形態と同じ作用・効果を奏する。
【００３８】
本発明は上記実施形態に限らず、本発明の範囲内において種々の変形例を採用することができる。例えば、「ｎ枚の圧電シートと、（ｎ−１）枚の内部電極と、ｎ枚の接着層とが積層されたグリーン積層体（ｎは３以上の整数）」と表現したとき、上記第１実施形態はｎ＝４の場合に対応し、上記第２実施形態はｎ＝３の場合に対応しているが、ｎが「５以上」であってもよい。
【００３９】
ｎが「５以上」の場合において、グリーン積層体内において最終的に特定内部電極Ｘ（即ち、２つの接着層に挟まれた内部電極）が複数存在していても、同グリーン積層体の製造過程（積層過程）の途中で、「積層方向における最上層及び最下層として圧電シートがそれぞれ位置し、ｎ個の接合部が積層方向において離間して存在するとともに、（ｎ−１）枚の内部電極のそれぞれが隣り合う２つの接合部に挟まれて位置し、（ｎ−１）枚の内部電極のうち１枚のみの特定の内部電極が２つの接着層に挟まれて位置する」状態が発生する場合、このグリーン積層体は本発明の範囲内となる。上記の状態は、上記第１実施形態では図３に示した（工程６）の完了状態に対応し、上記第２実施形態では図６に示した（工程１２）の完了状態に対応する。
【００４０】
また、上記実施形態においては、セラミックスシートとして「圧電材料からなる圧電シート」が採用されているが、セラミックスシートとして「圧電材料以外のセラミックス材料からなるシート」が採用されてもよい。加えて、上記実施形態では、グリーン積層体の上下面に外部電極が形成されているが、外部電極が形成されていなくてもよい。
【符号の説明】
【００４１】
Ｘ…特定内部電極
【図１】
0005735829.tif 000002
【図２】
0005735829.tif 000003
【図３】
0005735829.tif 000004
【図４】
0005735829.tif 000005
【図５】
0005735829.tif 000006
【図６】
0005735829.tif 000007
【図７】
0005735829.tif 000008
【図８】
0005735829.tif 000009
【図９】
0005735829.tif 000010